СТРОИТЕЛЬНЫЕ ПАНЕЛИ С ПОКРЫТИЕМ И ИЗДЕЛИЯ, СОДЕРЖАЩИЕ ПОЛУГИДРАТ СУЛЬФАТА КАЛЬЦИЯ
COATED BUILDING PANELS AND ARTICLES CONTAINING CALCIUM SULPHATE HEMIHYDRATE

Уровень техники
Настоящее изобретение относится к композиции полугидрата сульфата кальция и способу его применения. Дополнительно, оно относится к универсальному грунтовочному средству, которое может быть применено на новых или предварительно окрашенных гипсовых панелях, цементных панелях или т.п. для подготовки поверхности для нанесения штукатурки, окрашивания или другого вида декоративной отделки поверхности.
Внутренние стены типично изготавливают из гипсовых панелей, например, гипсовых панелей бренда SHEETROCK, цементных панелей или т.п. В то время как применение панелей позволяет быстрое создание больших поверхностей стен, швы между панелями должны быть отделаны с получением монолитной поверхности, которая готова к получению краски или другой декоративной отделки. Будут ли сконструированы новые стены или заново покрыты старые стены, требуется большое количество времени для подготовки стен для окрашивания, нанесения штукатурки или других декоративных отделок.
Отделка новых панелей является затратным по времени процессом. После того, как плиты подвешены, покрытие соединительного материала наносят на швы и шляпки гвоздей. Соединительный материал оставляют высушиваться всю ночь, затем, когда он высохнет полностью, его подвергают пескоструйной обработке. Пыль после пескоструйной обработки удаляют при помощи обтирочного материала или увлажняющей губки. Если соединительный материал дает усадку, наносят второй слой соединительного материала и оставляют высушиваться всю ночь с последующей пескоструйной обработкой и обеспыливанием поверхности. Для качественной работы, процесс повторяют с третьим слоем соединительного материала. Отделка поверхности занимает, по меньшей мере, три дня, даже после того, как плиты подвешены. Данный способ может быть также применен для ремонта поврежденных стен.
Хотя данный способ занимает время, результатом его является недорогая гладкая монолитная поверхность. Это относительно простой способ, и он может быть часто выполнен домовладельцем без профессиональной помощи. Однако существуют недостатки в виде количества времени, необходимого для завершения такой работы. В новой конструкции, набор шкафов, ковер, приспособления и другие отделочные изделия подвешивают в ожидании завершения отделки. Рабочие должны возвращаться на ту же самую рабочую площадку в течение нескольких дней подряд.
Для домовладельца, который делает ремонты или выполняет отделочные работы, разрушение дома является пролонгированным. Повторная пескоструйная обработка поверхности приводит к получению тонкодисперсной пыли, которая проникает в чуланы и шкафы, требуя тщательного вытирания пыли во всем доме. Более быстрый и чистый способ повторной отделки старых стен может быть желаем как подрядчиками, так и домовладельцами.
Вместо такого длительного процесса, некоторые домовладельцы выбирают нанесение защитного штукатурного покрытия на всю стену. После нанесения штукатурки на все швы, соединительные детали и другие дефекты, стену покрывает штукатуркой квалифицированный мастер. Данный метод приводит к получению более прочной поверхности, которая имеет меньшую вероятность к разбиванию, возникновению выбоин, возникновению царапин или выступанию гвоздей, чем отделка с применением соединительного материала. Дополнительно, для придания гладкости дефектам штукатурки не требуется пескоструйная обработка, ввиду стадии загущения, неотъемлемой от способа нанесения штукатурки. Поскольку он не должен применять пескоструйную обработку, домовладелец избавлен от беспорядка и траты времени, необходимого для очистки от пыли, что может быть вызвано применением соединительного материала. Наконец, защитная штукатурка может быть завершена за одни день, по сравнению с двумя-тремя днями для работы с соединительным материалом. Таким образом, работу завершают быстрее. Применение окрашенной штукатурки может даже устранить необходимость в окрашивании покрытой штукатуркой поверхности. Недостатком данного метода является то, что защитная штукатурка должна быть нанесена квалифицированной бригадой, что повышает стоимость. Будет очень сложным для типичного домовладельца наносить защитное штукатурное покрытие с хорошими результатами.
Доступна стеновая плита, сконструированная для применения со штукатуркой, например, гипсовая плита бренда IMPERIAL от United States Gypsum Co., Chicago, IL. Такая стеновая плита имеет свойства, обеспечивающие целостность штукатурки и содержит добавки в бумаге, позволяющие сохранять прочность даже после поглощения воды из слоя штукатурки. Однако такие специальные строительные панели могут не быть доступными повсюду, или домовладелец может решить применять штукатурную отделку после установки традиционных строительных панелей. В таких случаях полезным будет иметь доступное покрытие или грунтовочное средство, которое позволит нанесение защитного штукатурного покрытия на традиционную строительную панель.
Повторное покрытие старых, поврежденных стен также требует нескольких стадий. Новая штукатурка, например, не может быть нанесена непосредственно на старую штукатурку, поскольку будет отсутствовать адгезия. Поверхность зашкуривают, например, при помощи пескоструйной обработки, оставляя незащищенными поглощающую поверхность или крайне поврежденные части, которые могут подлежать удалению. Затем наносят связующий материал для связывания вместе слоев штукатурки. Затем наносят основное покрытие штукатурки, с последующим нанесением тонкого слоя штукатурки. После высушивания, наносят отделочный слой штукатурки. По меньшей мере, три слоя материала наносят перед нанесением окончательного отделочного слоя штукатурки. Повторное покрытие старой штукатурки будет более легким при наличии грунтовочного средства, которое уменьшит количество слоев штукатурки и количество материала, который должен быть нанесен во время реконструкции. Дополнительно, некоторые домовладельцы хотели бы иметь возможность окрашивать старые стены, на которые была предварительно нанесена штукатурка, или наносить штукатурку на старые стены, которые были окрашены. Для этого необходимо грунтовочное средство, которое будет иметь адгезию как к краске, так и к штукатурке. В известном уровне техники не рассматривали грунтовочные средства, имеющие способность к связыванию штукатурки, а также других отделок стен. В патенте США №4,661,161, были получены готовые смешанные, схватываемые соединительные материалы с применением полугидрата сульфата кальция в качестве связующего вещества. Добавку-замедлитель схватывания добавляли к влажной пасте для предотвращения гидратации полугидрата в дигидратную форму. Предполагали, что гидратирование должно было начинаться путем добавления инициатора схватывания непосредственно перед применением соединительного материала. Однако было найдено, что добавка-замедлитель схватывания со временем распадается, позволяя гидратацию в течение периода срока годности продукта.
Поэтому в данной области техники существует потребность в композиции, такой, как грунтовочное средство, которая связывает ряд различных поверхностей и может быть применена для ряда различных нанесений.
Сущность изобретения
Эти и другие проблемы решают при помощи настоящего изобретения, которое представляет собой многофункциональное грунтовочное средство, позволяющее адгезию краски или штукатурки к традиционным строительным панелям, вне зависимости от того, являются ли панели новыми, окрашенными, предварительно оклеенными обоями или покрытыми штукатуркой. Более конкретно, по меньшей мере, одно осуществление представляет собой способ подготовки внутренней стены для отделки покрытием, например, штукатуркой, краской или другими декоративными композициями. Способ включает стадии, на которых подготавливают основу строительных панелей, содержащих гипс, цемент или их комбинации, при этом указанная основа имеет поверхность, и наносят покрытие на основу, при этом указанное покрытие содержит 1-30% по массе латексного эмульсионного связующего вещества, 30-80% по массе полугидрата сульфата кальция, до приблизительно 8% по массе ингибитора схватывания и 20-60% по массе воды.
Покрытие в соответствии с настоящим изобретением представляет собой готовую смешанную композицию для нанесения на строительные панели, которая может действовать в качестве многофункционального грунтовочного средства. Она может быть применена для подготовки или новых конструкционных панелей или для повторного покрытия старых стен, нуждающихся в ремонте. Данная композиция грунтовочного средства является полезной, если стену готовят для получения краски, штукатурки или любой другой декоративной композиции.
Отделка стены путем нанесения защитного штукатурного покрытия является более быстрой, чем заклеивание лентой, нанесение соединительного материала и пескоструйная обработка, что требует ожидания до 24 часов между покрытиями таким образом, что соединительный материал в достаточной степени высыхает для нанесения следующего покрытия. При применении данной композиции, может быть нанесена защитная штукатурка, с последующим нанесением второго покрытия в тот же день. По меньшей мере, один, а часто два дня могут быть сэкономлены при помощи данного способа.
Применение композиции грунтовочного средства в соответствии с настоящим изобретением открывает ряд возможностей, которые ранее требовали удаления сухой стены или других строительных панелей, которые уже находятся на месте. Нанесение защитной штукатурки может быть теперь применено к новым стенкам, где были установлены традиционные строительные панели или где отсутствуют специальные панели для применения со штукатуркой. При работах по реконструкции, где традиционные панели были предварительно окрашены или оклеены обоями, может быть нанесена штукатурка при помощи композиции грунтовочного средства в соответствии с настоящим изобретением.
Применение данной покрывающей смеси также экономит материалы, особенно при нанесении нового покрытия защитной штукатурки на стену с предварительно нанесенной штукатуркой. Меньшее количество слоев штукатурки и материала требуются для покрытия стены защитным покрытием, по сравнению с традиционными способами повторной отделки поверхности, с предварительно нанесенной штукатуркой. По меньшей мере, на одно покрытие штукатурки меньше требуется для получения отделанной качественной монолитной поверхности.
Подробное описание изобретения
Основу изготавливают из панелей, содержащих гипс, цемент или их комбинации. Для целей настоящего изобретения, изготовление основы включает любой способ изготовления основы, готовой для получения покрытия, полученного из покрывающей смеси. В новой конструкции, изготовление основы включает присоединение панелей к штифтам или другой раме, которую применяют для поддержки стены и/или потолка.
Панели содержат каркас с необязательной облицовкой на одной или двух основных поверхностях. Предпочтительно, панели изготавливают из гипса, например гипсовые панели бренда SHEETROCK от United States Gypsum Co. Панели изготавливают при помощи непрерывного высокоскоростного процесса, в котором бумажную облицовку закладывают на конвейер. Суспензию полугидрата сульфата кальция или кальцинированного гипса, воды и добавок, заливают на бумагу и покрывают сверху второй облицовкой с получением "сандвича". Гипсовую суспензию распределяют по всей ширине сандвича и формируют до постоянной толщины, а затем оставляют схватываться и затвердевать. Если суспензия гидратирована на приблизительно 50%, то панели разрезают на соответствующую длину и перемещают в печь для обжига для окончательного высушивания. Особо предпочтительной гипсовой строительной панелью для применения со штукатуркой является гипсовая панель IMPERIAL от United States Gypsum Co. (Chicago, IL).
Полугидрат сульфата кальция может быть любого типа или смесями различных типов. Альфа-форма доступна путем кальцинирования гипса под давлением, делая его более дорогим по сравнению с бета-формой. Гипс, кальцинированный при атмосферном давлении, представляет собой бета-кальцинированную форму. Бета-кальцинированный гипс имеет более аморфную или пластинчатую кристаллическую морфологию по сравнению с альфа-формой. Поскольку альфа-форма является менее аморфной, она имеет лучшую текучесть при диспергировании в суспензии, требуя меньшее количество воды, чем бета-форма, для эквивалентной текучести.
Цементные панели, например, цементные панели бренда DUROCK, изготавливают путем заливания суспензии цемента, воды и добавок на холст под штукатурку или сетчатый облицовочный материал. До полного схватывания, панели разрезают по размеру и перемещают в печь для обжига для ускорения процесса высушивания. Цементные панели являются полезными в подвалах, ванных или где-либо, где вероятным является присутствие воды. Также рассмотрено применение панелей, изготовленных из смеси цемента и кальцинированного гипса.
Облицовку изготавливают из любого материала, к которому имеет адгезию покрывающая смесь, и который обеспечивает прочность панели. Приемлемые облицовки включают бумажные, картонные, стекловолоконные, пластиковые, холщовые или сетчатые облицовки, или любую облицовку, известную из уровня техники. Также рассмотрено применение панелей, у которых отсутствует облицовка.
Поверхность основы изготавливают путем присоединения панелей к каркасу из штифтов, который формирует опору для стены или потолка. Прилегающие панели соединены встык друг с другом, делая соединение между панелями настолько малым, насколько это практически возможно. Соединения затем заклеивают лентой после формирования монолитной поверхности. Панели могут быть разрезаны для соответствия размеру или форме конкретной стены или потолка и присоединены любыми средствами, которые известны для такого присоединения. В общем, панели присоединяют при помощи гвоздей или винтов. При присоединении панелей, гвозди или винты должны быть вбиты в панель на достаточную глубину, так, чтобы ни одна головка не была видимой над поверхностью основы. Каждый гвоздь или винт должен быть наравне с поверхностью.
Подготовка поверхности также включает стадии отделки предварительно декорированной поверхности для ремонта. Точный тип подготовки зависит от характера выполняемого ремонта. При замещении всей или части одной или более панелей, подготовка включает присоединение новых панелей или их частей.
Покрывающая смесь, образующая покрытие, содержит латексный эмульсионный полимер в качестве связующего вещества. Некоторые осуществления покрывающей смеси применяют латексный эмульсионный полимер, полученный из мономеров, включая винилакрилаты, винилацетаты, винилхлориды, этилены и замещенные этилены. Также полезными являются полиуретановые и полиэфирные эмульсии. Поливинилацетат является приемлемым, если покрывающая смесь наносится на гипсовые панели, но может быть также нанесен на другие основы. Точный тип и количество латексного эмульсионного полимера, который добавляют, зависит от поверхности, на которую его наносят. Большие количества адгезионного средства являются более приемлемыми для применения на менее пористых основах.
Предпочтительно, латексный эмульсионный полимер имеет молекулярную массу более, чем 10000 Дальтон. В некоторых осуществлениях, количества латексной эмульсии находятся в диапазоне от приблизительно 1% до приблизительно 30% или от приблизительно 10% до приблизительно 40% по массе, исходя из массы всех компонентов смеси. Примеры приемлемых латексных эмульсий включают AIRFLEX 4530 винилацетатную сополимерную эмульсию, АС 1265 поливинилацетатную гомополимерную эмульсию, HP 19-176 поливинилацетатную сополимерную эмульсию и HP 41-830 винилацетатную эмульсию, доступные от Halltech Inc. (Ontario, Canada), VF-812 метакрилатный латексный полимер, доступный от Engineered Polymer Solutions, Marengo, IL.
Другим компонентом покрывающей смеси является полугидрат сульфата кальция. Любой тип полугидрата сульфата кальция является полезным в данной покрывающей смеси, как описано в данной заявке выше по отношению к строительным панелям. Если покрывающую смесь наносят на строительные панели на гипсовой основе, то применяют полугидрат сульфата кальция, необязательно такой же, как применяют в строительной панели, или он может быть другого типа. Многие осуществления покрывающей смеси применяют бета-кальцинированный полугидрат сульфата кальция.
Ингибитор схватывания добавляют к покрывающей смеси для предупреждения гидратации и схватывания полугидрата сульфата кальция. Добавление ингибитора схватывания позволяет получать покрывающую смесь в виде готового смешанного продукта, устраняя потребность в добавлении воды и/или дополнительных химических веществ на рабочей площадке. Может быть применен любой ингибитор схватывания, известный для неограниченного замедления схватывания полугидрата сульфата кальция в течение срока годности продукта. Общее количество ингибитора схватывания составляет до 8% по массе. Количества ингибитора схватывания, составляющие от приблизительно 0,05% до приблизительно 2%, также являются полезными.
По меньшей мере, некоторые осуществления покрывающей смеси применяют комбинацию низкомолекулярных полимеров и небольших молекул в качестве двухкомпонентного ингибитора схватывания. Обе части двухкомпонентного ингибитора схватывания имеют афинность к ионам кальция и кристаллическим решеткам сульфата кальция. Эти две добавки действуют вместе для неограниченной дезактивации механизма схватывания суспензии сульфата кальция. Это обеспечивает длительный срок годности упакованного штукатурного продукта, который все еще готов к применению на рабочей площадке без добавления дополнительных компонентов, например, воды или ускорителя схватывания.
Низкомолекулярный полимер предпочтительно имеет молекулярную массу, составляющую от приблизительно 2000 Дальтон до приблизительно 6000 Дальтон. Некоторые осуществления низкомолекулярного полимера получены из мономеров, включая винилакрилаты, винилацетаты, винилхлориды, этилены, стиролы, замещенные стиролы и замещенные этилены. Полимеры, имеющие полиамидный каркас или карбоксилатные функциональные группы, являются также полезными. Количество низкомолекулярного полимера составляет до приблизительно 8% или от приблизительно 0,05% до приблизительно 2% по массе, исходя из общей массы покрывающей смеси. ALCOQUEST 408 и ALCOQUEST 747 (Alco Chemical, Chattanooga, TN) являются жидкими растворами полиакрилатных и модифицированных поликарбоксилатных полимеров, соответственно, имеющих молекулярную массу, составляющую приблизительно 3000. Такие полимеры в особенности хорошо подходят для применения в композиции покрывающей смеси.
Небольшие молекулы, которые являются частью предпочтительного ингибитора, схватывания, имеют любое количество небольших молекул. Некоторые небольшие молекулы, которые являются полезными, включают полифосфониевые соединения, включая, но не ограничиваясь приведенным, тетранатрийпирофосфат, тетракалийпирофосфат, аминотри(метиленфосфониевую кислоту), тринатриевую соль диэтилентриамин пента(метиленфосфониевой кислоты), гексаметилендиаминтетра(метиленфосфониевую кислоту), тетракалийпирофосфат и их смеси. Количество небольших молекул, которые применяют в покрывающей смеси, составляет до приблизительно 8% или от приблизительно 0,1% до приблизительно 2%, исходя из общей массы компонентов. Примером приемлемой небольшой молекулы является тетракалий пирофосфат (Astaris, Cateret, NJ).
Воду необязательно добавляют к смеси на рабочей площадке. Точное количество добавленной воды зависит от желаемой толщины покрытия. Возможным является получить покрывающую смесь с консистенцией пасты или краски. Предпочтительным является, чтобы воду добавляли в количестве, по меньшей мере, 20% от массы компонентов. Для менее густых композиций, до 70% по массе компонентов может быть добавлено в виде воды. Вода должна быть настолько чистой, насколько это практически возможно, для уменьшения возможности нежелательных химических реакций, биологической порчи или дестабилизации смеси.
Необязательно, добавляют биоцид для предупреждения роста плесени и количества бактерий в композиции в течение ее срока годности. Количество биоцида будет частично зависеть от конкретного выбранного биоцида, однако, некоторые биоциды присутствуют в количествах от 0,08% до приблизительно 0,5% по массе, исходя из общей массы покрывающей смеси. Приемлемые биоциды включают натрий OMADINE или цинк OMADINE, производимые Arch Chemicals, Inc. Norwalk, CT, или полученные в соответствии со способом, описанным в патенте США №3,159,640, который включен в данную заявку путем ссылки.
Для увеличения времени открытой выдержки и повышения стабильности при многократном замораживании, добавляют гликолевый компонент. Гликолевый компонент включает пропиленгликоль, этиленгликоль, полиэтиленгликоль и метоксиполипропиленгликоль, и их смеси. Гликолевый компонент применяют в количествах от приблизительно 1 до приблизительно 10% исходя из общей массы покрывающей смеси. Молекулярная масса гликолевого компонента предпочтительно, составляет между 250 и 4000 Дальтон.
Этиленгликоль также необязательно добавляют для стабильности при многократном замораживании. При применении в таких целях, этиленгликоль добавляют в количествах от приблизительно 1% до приблизительно 5% исходя из массы композиции, и независимо от присутствия какого-либо средства, удерживающего воду.
Органическое средство, удерживающее воду, уменьшает отделение воды и отвод в течение срока годности продукта. Оно также удерживает влагу при нанесении продукта, давая более длительное время открытой выдержки и большее скольжение. В данной смеси могут быть применены любые средства, удерживающие воду, известные для применения с гипсовыми или цементными суспензиями. Некоторые осуществления смеси включают крахмал или полиакриламиды в качестве средств, удерживающих воду. Количества средств, удерживающих воду, включают от приблизительно 1% до приблизительно 10%, исходя из общей массы покрывающей смеси.
Другой необязательный компонент смеси представляет собой добавку против осаждения. Применяют от приблизительно 0,05% до приблизительно 1% по массе данной добавки, исходя из общей массы покрывающей смеси. Добавка против осаждения уменьшает отвод жидкости, а также осаждение твердых веществ. Предпочтительные добавки против осаждения включают модифицированную глину, например, модифицированные смектитовые глины, силикаты, например, модифицированные водные натрий литий магний силикаты, и их смеси.
Загустители необязательно добавляют к покрывающей смеси для контроля текучей реологии материала. Загустители необязательно добавляют в количествах от 0,05% до 8% по массе композиции грунтовочного средства. Загустители модифицируют реологию покрывающей композиции для облегчения нанесения или увеличения покрытия. Примеры загустителей включают модифицированную целлюлозу, например, продукты BERMOCOLL (Akzo Nobel, Stenungsund, Sweden) и гидроксиэтилцеллюлозные продукты CELLOSIZE (Dow Chemical, Midland, MI).
Необязательно, легкие структурирующие материалы, такие, как песок, карбонат кальция, вспученный перлит, дигидрат сульфата кальция, синтетические керамические сферы, синтетические сферы на силикатной основе и целлюлозные волокна добавляют к композиции для зачистки поверхности с обеспечением лучшей механической адгезии штукатурки к грунтовочному средству, а также с обеспечением свойства к поглощению определенного количества воды для нанесения штукатурки. Количество легкого структурирующего материала, который применяют в смеси, находится в диапазоне 1-20%, исходя их общей массы компонентов. Средний диаметр частиц, предпочтительно, составляет между 30 и 160 меш.
Получение покрывающей смеси включает сборку сухих компоненты и их смешивание с образованием гомогенной сухой смеси. Сборка компонентов включает накопление полугидрата сульфата кальция и легкого структурирующего компонента в виде сухих ингредиентов и смешивание их в сухом состоянии с получением композитной сухой смеси. Необязательно модифицированная смектитовая глина или фило слоистая силикатная глина также включена в сухую смесь. Сухие ингредиенты добавляют к сухой смеси не в конкретном порядке. Может быть применен любой способ сухого перемешивания сухой смеси, включая перемешивание, смешивание или смешивание в барабане сухих компонентов. Во всех случаях, смешивание продолжают до получения гомогенной сухой смеси.
Жидкую смесь получают путем растворения двухкомпонентного ингибитора схватывания в воде. Таким образом, низкомолекулярный полимер, небольшие молекулы и необязательный биоцид могут быть добавлены к воде и полностью растворены. Сухую смесь медленно добавляют к водному компоненту при перемешивании. Наконец, гликолевый компонент и латексный эмульсионный полимер добавляют при перемешивании. В некоторых осуществлениях материал смешивают при 60 об./мин., пока крупные куски больше визуально не различимы, обычно 15-20 минут.
Другие осуществления покрывающей смеси включают биоцид для длительного срока годности. Низкомолекулярный полиакрилат-содержащий полимер (0,05-2,0%), полифосфониевое соединение (0,1-2,0%) и биоцидную/фунгицидную упаковку (0,08-0,5%) добавляют к воде (20-60%) и полностью растворяют при перемешивании при приблизительно 60 об./мин. Гликолевый компонент (1-10%) и латексную эмульсию (5-30%) затем добавляют при перемешивании при 60 об./мин. в течение 1-2 минут. Наконец, полугидрат сульфата кальция (30-80%) смешивают в сухом состоянии с необязательным легким структурирующим материалом (1-20%) или модифицированной смектитовой глиной или фило слоистой силикатной глиной (0,05-1%) в течение 5 минут с образованием сухой смеси. Смешанную в сухом состоянии заправку медленно добавляют к водному компоненту при перемешивании при 60 об./мин. или ниже. Покрывающую смесь смешивают при 60 об./мин., пока крупные куски больше визуально не различимы, обычно 15-20 минут.
Еще одни осуществления покрывающей смеси получают путем комбинирования полифосфониевого соединения (0,1-2,0%) и биоцидной/фунгицидной упаковки (0,08-0,5%), которые добавляют к воде (20-60%) и полностью растворяют при перемешивании при приблизительно 60 об./мин. Полугидрат сульфата кальция (30-80%) смешивают в сухом состоянии с низкомолекулярным полиакрилат-содержащим полимером (0,05-2,0%), и необязательно, любой комбинацией модифицированной смектитовой глины или фило слоистой силикатной глины (0,05-1%) в течение 5 минут. Сухую смесь медленно добавляют к водному компоненту при перемешивании при 60 об./мин. или ниже. Наконец, гликолевый компонент (1-10%) и латексную эмульсию (5-30%) добавляют при перемешивании при 60 об./мин. Материал смешивают при 60 об./мин., пока крупные куски больше визуально не различимы, обычно 15-20 минут.
Покрывающую смесь наносят любым известным способом нанесения покрытия данной вязкости. В некоторых осуществлениях, покрывающую смесь наносят аналогично краске, где смесь распыляют, наносят валиками или щеткой на поверхность основы. Также рассмотрено, что слегка более густая композиция может быть получена, и что покрывающая смесь может быть нанесена при помощи сокола и мастерка или шпателя и хлебного совка. Если покрывающую смесь наносят в условиях производства, например, покрывающую смесь наносят на панель основы перед отправкой розничному торговцу, рассмотрено, что может быть применено крупномасштабное коммерческое оборудование. Такое оборудование включает, но не ограничиваясь приведенным, распылители, валики для нанесения покрытий, лопастных устройств для нанесения покрытий, ножевых устройств для нанесения покрытий и т.п. Покрывающая смесь может быть нанесена распылением при помощи устройства или нанесена вручную валиком для измельчения краски на облицованную бумагой гипсовую плиту и/или окрашенную сухую стену.
После высушивания грунтовочного средства, необязательно наносят одно- или двухслойную защитную штукатурную систему или традиционную штукатурку. Данные Eicometer указывают, что при нанесении штукатурки на панель основы, не предназначенную для нанесения штукатурки, например, гипсовые панели бренда SHEETROCK, существует значительное стандартное отклонение (6, 8), что указывает на присутствие неравномерной адгезии штукатурки, что может привести к преждевременному повреждению штукатурки. Дополнительно, данные указывают на то, что штукатурка, которую наносят на окрашенные гипсовые панели бренда SHEETROCK, панель обработанная покрытием, имеет относительно низкое стандартное отклонение (3,3) и довольно высокие средние данные Eicometer, составляющие 16.
В предпочтительном осуществлении, смесь наносят до толщины от приблизительно 5 до приблизительно 20 «mil wet» (от 0,005 приблизительно до приблизительно 0,020 дюйма). Это гораздо тоньше, чем защитный слой штукатурки или слой соединительных материалов, но гораздо толще, чем красящее грунтовочное средство, толщина которого составляет приблизительно 3-4 «mil wet» (0,003-0,004 дюйма).
Пример 1
Покрывающая смесь для повторного покрытия была получена с компонентами и количествами, показанными в Таблице I. Получение начинали путем сначала растворения двухкомпонентного ингибитора схватывания в воде. ALCOQUEST 408 полиакрилатный полимер, соединение тетракалий полифосфониевой кислоты и биоцидную/фунгицидную упаковку добавляли к воде и полностью растворяли при перемешивании при 60 об./мин. Медленно добавляли полугидрат сульфата кальция к водному компоненту при перемешивании при 60 об./мин. или ниже. Наконец, пропиленгликоль и HP 41-803 латексную эмульсию добавляли при перемешивании при 60 об./мин. Материал смешивали при 60 об./мин., пока крупные куски больше не были визуально различимы, приблизительно 15-20 минут.
Таблица I
Композиция повторного покрытия
Компонент
Масса
Композиция
Полугидрат сульфата кальция
1300 грамм
53,4%
Вода
600 грамм
24,7%
Полимерная эмульсия: HP 41-803 винилацетат
400 грамм
16,5%
Агент, предохраняющий от замораживания, этиленгликоль
49 грамм
2,0%
Гликолевый компонент, пропиленгликоль
50 грамм
2,1%
ALCOQUEST 408 полиакрилатный раствор
18,6 грамм
0,8%
Ингибитор схватывания, ТКРР
9 грамм
0,4%
Биоцидная упаковка
2,3 грамма
0,1%
Пример II
Структурирующую покрывающую смесь получали из компонентов, приведенных в Таблице II. В данном случае, добавляли песок в качестве структурирующего материала. Получение начинали путем сначала растворения двухкомпонентного ингибитора схватывания в воде. ALCOQUEST 408 полиакрилатный полимер, соединение тетракалий полифосфониевой кислоты и биоцидную/фунгицидную упаковку добавляли к воде и полностью растворяли при перемешивании при 60 об./мин. Полугидрат сульфата кальция смешивали в сухом состоянии с легким структурирующим материалом в течение 5 минут с образованием сухой смеси. Сухую смесь медленно добавляли к водному компоненту при перемешивании при 60 об./мин. или ниже. Наконец, пропиленгликоль и HP 41-803 латексную эмульсию добавляли при перемешивании при 60 об./мин. Материал смешивали при 60 об./мин., пока крупные куски больше не были визуально различимы, приблизительно 15-20 минут.
Таблица II
Компонент
Масса
Композиция
Полугидрат сульфата кальция
1400 грамм
57,4%
Вода
500 грамм
20,5%
HP 19-176 поливинилацетатная сополимерная эмульсия
300 грамм
12,3%
Среднезернистый песок
102 грамма
4,2%
Агент, предохраняющий от замораживания, этиленгликоль
49 грамм
2,0%
Гликолевый компонент, пропиленгликоль
50 грамм
2,1%
ALCOQUEST 408 полиакрилатный раствор
23,4 грамма
1,0%
Ингибитор схватывания, ТКРР
9 грамм
0,4%
Биоцидная упаковка
2,3 грамма
0,1%
Данную композицию наносили на гипсовые панели бренда SHEETROCK и на поверхность наносили двухслойное защитное штукатурное покрытие. Такое структурирующее осуществление позволяло более легкое нанесение штукатурки.
Пример III
Покрывающую смесь получали, используя компоненты, приведенные в Таблице III. Данная покрывающая смесь содержала модифицированный целлюлозный загуститель дополнительно к структурирующему компоненту из вспученного перлита. Добавление небольшого количества модифицированного целлюлозного загустителя позволяло значительное уменьшение количества полугидрата сульфата кальция. Получение начинали путем сначала растворения загустителя в воде с сильным перемешиванием с последующим добавлением двухкомпонентного ингибитора схватывания. ALCOQUEST 408 полиакрилатный полимер, соединение тетракалий полифосфониевой кислоты и биоцидную/фунгицидную упаковку добавляли к воде и полностью растворяли при перемешивании при 60 об./мин. Полугидрат сульфата кальция смешивали в сухом состоянии с легким структурирующим материалом в течение 5 минут с образованием сухой смеси. Сухую смесь медленно добавляли к водному компоненту при перемешивании при 60 об./мин. или ниже. Наконец, пропиленгликоль и HP 41-803 латексную эмульсию добавляли при перемешивании при 60 об./мин. Покрывающую смесь смешивали при 60 об./мин., пока крупные куски больше не были визуально различимы, приблизительно 15-20 минут.
Таблица III
Компонент
Масса
Композиция
Полугидрат сульфата кальция
1200 грамм
47,4%
Вода
600 грамм
23,7%
HP 19-176 поливинилацетатная сополимерная эмульсия
500 грамм
19,7%
Среднезернистый вспученный перлит
102 грамма
4,0%
Агент, предохраняющий от замораживания, этиленгликоль
50 грамм
2,0%
Гликолевый компонент, пропиленгликоль
49 грамм
1,9%
ALCOQUEST 408 полиакрилатный раствор
18,6 грамма
0,7%
Ингибитор схватывания, ТКРР
9 грамм
0,4%
BERMOCOLL Е 451 FQ
3,2 грамма
0,1%
Биоцидная упаковка
2,3 грамма
0,1%
Данный материал наносили на гипсовые панели бренда SHEETROCK и обеспечивали лучшее покрытие, чем другие композиции покрывающих смесей. Вспученный перлит в составе позволял более легкое нанесение штукатурки.
В то время, как было показано и описано конкретное осуществление панели с покрытием или изделия, изготовленного из полугидрата сульфата кальция, специалистами в данной области техники будет оценено, что изменения и модификации могут быть произведены, не выходя за объем настоящего изобретения в его более широких аспектах, как это изложено в следующей формуле изобретения.